(57)【要約】【課題】シート厚を増すことなく、撓みや反り等の変形を極力低減でき、輝度ムラを低減できる光学シート、面光源装置、表示装置を提供する。【解決手段】プリズムシート１５は、ポリカーボネート樹脂を主成分とする樹脂製であり、リン酸化物を含むリン系化合物の含有量Ｒが、０ｐｐｍ＜Ｒ≦５１０ｐｐｍを満たすものであり、少なくとも一方の面に、単位プリズム１５１がシート面に沿って一方向に複数配列されて形成されているものとした。【選択図】図１
2011253066.tif 000002
【特許請求の範囲】
【請求項１】
ポリカーボネート樹脂を主成分とする樹脂製であり、
リン酸化物を含むリン系化合物の含有量Ｒが、０ｐｐｍ＜Ｒ≦５１０ｐｐｍを満たすこと、
を特徴とする光学シート。
【請求項２】
請求項１に記載の光学シートにおいて、
少なくとも一方の面に、単位光学形状が複数配列されて形成されていること、
を特徴とする光学シート。
【請求項３】
請求項２に記載の光学シートにおいて、
前記単位光学形状は、シート面に沿って一方向に配列され、
前記シート面に直交し、配列方向に直交する断面での断面形状は、略三角形形状であること、
を特徴とする光学シート。
【請求項４】
請求項１から請求項３までのいずれか１項に記載の光学シートと、
前記光学シートに照射する光を発する光源と、
を備える面光源装置。
【請求項５】
請求項４に記載の面光源装置と、
前記面光源装置によって背面から照明される透過型表示部と、
を備える表示装置。
【発明の詳細な説明】
【技術分野】
【０００１】
本発明は、光学シート、面光源装置、表示装置に関するものである。
【背景技術】
【０００２】
従来、各種表示装置に用いられる面光源装置等において、光源からの光を拡散・集光するため、少なくとも一方の面にレンズ形状やプリズム形状等が形成されたレンズシートやプリズムシート等の光学シートが広く用いられている（例えば、特許文献１〜３）。
このような光学シートは、一般的に、基材シートの表面に紫外線硬化型樹脂を塗布し、金型に押圧して紫外線を照射することによって硬化させてレンズ形状等を転写する紫外線成形や、熱可塑性樹脂を用いた押し出し成形等によって形成されている。
【０００３】
光学シートは、近年の表示装置の大画面化によって、大型化する傾向にある。レンズシート等が大型化した場合、撓みや反り等が問題となる場合があり、高温高湿の環境下において長時間使用した場合には、特に撓みや反り等の変形が生じやすくなる。
例えば、上述のような紫外線成形による光学シートの場合、その基材シートとしてＰＥＴ（ポリエチレンテレフタレート）樹脂製のものが使用されることが多く、大型化する場合には、ＰＥＴ樹脂製等の基材シートの厚みを厚くすることで剛性を高め、光学シートとしての平面性を維持している。
また、押し出し成形による光学シートの場合においても、厚みを厚くすることや、異なる樹脂層を中間層として間に設ける構成とすること、各種ポリマーアロイ等を材料に用いることにより、光学シートとしての平面性を維持している。
【先行技術文献】
【特許文献】
【０００４】
【特許文献１】特許第３６９８９１０号公報
【特許文献３】特開２０１０−２８７９号公報
【特許文献３】特開２００９−８６０３１号公報
【発明の概要】
【発明が解決しようとする課題】
【０００５】
しかし、光学シートの厚みを厚くすることは、面光源装置及び表示装置の薄型化・軽量化等の観点や、生産コストを低減するという観点から好ましくない。また、光学シートの厚みを増すことにより、光の透過率が低下するため、輝度向上等の観点からも好ましくない。
さらに、例えば、紫外線成形による光学シートの場合、ＰＥＴ樹脂製のシートの厚さは、製法上の観点から透明度を維持するためには余り厚くすることができない。加えて、押し出し成形による光学シート等の場合、中間層を設ける構成や各種ポリマーアロイを用いる手法では、撓み低減等の効果が小さく、コストアップに繋がるという問題がある。
【０００６】
上述の特許文献１では、製造時における反りを低減する対策は成されているが、使用時における発光管等の光源部からの熱や使用環境に起因した撓みや反り等の変形に対する課題認識がなく、そのような対策は成されていない。
特許文献２では、特定のガラス転移温度と吸水率を有するように、樹脂をブレンドすることにより、撓みやカール等の解決を図っているが、樹脂のブレンドする際の調整等が煩雑である。
特許文献３では、光拡散部材とレンズシート基材とのうち、一方を剛性の高い基板層とし、他方を剛性の低い薄膜層とし、接合層を介してこれらを貼り合せることにより、温度変化等による反りの低減を図っている。しかし、剛性の高い基板層として厚い層を設けることや、それらを貼り合せる工程等が必要となり、薄型化の妨げとなるという問題や作業工程の増加等の問題がある。
【０００７】
本発明の課題は、シート厚を増すことなく、撓みや反り等の変形を極力低減でき、輝度ムラを低減できる光学シート、面光源装置、表示装置を提供することである。
【課題を解決するための手段】
【０００８】
本発明は、以下のような解決手段により、前記課題を解決する。なお、理解を容易にするために、本発明の実施形態に対応する符号を付して説明するが、これに限定されるものではない。
請求項１の発明は、ポリカーボネート樹脂を主成分とする樹脂製であり、リン酸化物を含むリン系化合物の含有量Ｒが、０ｐｐｍ＜Ｒ≦５１０ｐｐｍを満たすこと、を特徴とする光学シート（１５）である。
請求項２の発明は、請求項１に記載の光学シートにおいて、少なくとも一方の面に、単位光学形状（１５１）が複数配列されて形成されていること、を特徴とする光学シート（１５）である。
請求項３の発明は、請求項２に記載の光学シートにおいて、前記単位光学形状（１５１）は、シート面に沿って一方向に配列され、前記シート面に直交し、その配列方向に直交する断面での断面形状は、略三角形形状であること、を特徴とする光学シート（１５）である。
【０００９】
請求項４の発明は、請求項１から請求項３までのいずれか１項に記載の光学シート（１５）と、前記光学シートに照射する光を発する光源（１３）と、を備える面光源装置（１０）である。
請求項５の発明は、請求項４に記載の面光源装置（１０）と、前記面光源装置によって背面から照明される透過型表示部（１１）と、を備える表示装置（１）である。
【発明の効果】
【００１０】
本発明によれば、以下の効果を奏することができる。
（１）本発明の光学シートは、ポリカーボネート樹脂を主成分とする樹脂製であり、リン酸化物を含むリン系化合物の含有量Ｒが、０ｐｐｍ＜Ｒ≦５１０ｐｐｍを満たす。従って、安定した加工性を有しながら、高温高湿環境下に長時間置かれたり、面光源装置等として高温高湿の環境下で長時間使用したりした場合にも、反りや撓み等といった変形が少ない。また、光学部材に用いる樹脂としては比較的安価なＰＣ樹脂を使用できるので、安価に製造できる。
【００１１】
（２）光学シートは、少なくとも一方の面に、単位光学形状が複数配列されて形成されているので、単位光学形状による集光・拡散効果を奏することができる。
【００１２】
（３）単位光学形状は、シート面に沿って一方向に配列され、シート面に直交し、その配列方向に直交する断面での断面形状は、略三角形形状であるので、高い集光効果を発揮することができる。
【００１３】
（４）本発明による光学シートと、光学シートに照射する光を発する光源とを備える面光源装置であるので、長時間高温高湿の環境で連続使用した場合であっても、光学シートが撓みや反り等の変形を生じることが無く、光学シートの変形に起因した輝度ムラを極力抑えることができ、輝度の均一性を向上できる。
【００１４】
（５）面光源装置と、面光源装置によって背面から照明される透過型表示部とを備える表示装置であるので、高温高湿の環境下で長時間連続使用した場合であっても、光学シートの変形に起因した輝度ムラを生じることがなく、良好な映像を表示できる。
また、光学シートは、撓み等を極力低減できるので、光学シートの反りや撓み等により、ＬＣＤパネルが押接されることによってＬＣＤパネルが損傷することを防止できる。
【図面の簡単な説明】
【００１５】
【図１】実施形態の表示装置及び面光源装置を説明する図である。
【図２】実施形態のプリズムシートを説明する図である。
【図３】測定例のプリズムシートの評価方法を説明する図である。
【発明を実施するための形態】
【００１６】
以下、本発明の実施形態について図面等を参照しながら説明する。なお、図１を含め、以下に示す各図は、模式的に示した図であり、各部の大きさ、形状は、理解を容易にするために、適宜誇張している。
また、板、シート、フィルム等の言葉を使用しているが、これらは、一般的な使い方として、厚さの厚い順に、板、シート、フィルムの順で使用されており、本明細書中でもそれに倣って使用している。しかし、このような使い分けには、技術的な意味は無いので、特許請求の範囲の記載は、シートという記載で統一して使用した。従って、シート、板、フィルムの文言は、適宜置き換えることができるものとする。例えば、光学シートは、光学フィルムとしてもよいし、光学板としてもよい。
さらに、本明細書中に記載する各部材の寸法等の数値及び材料名等は、実施形態としての一例であり、これに限定されるものではなく、適宜選択して使用してよい。
【００１７】
（実施形態）
図１は、本実施形態の表示装置１及び面光源装置１０を説明する図である。
本実施形態における表示装置１は、ＬＣＤ（Ｌｉｑｕｉｄ  Ｃｒｙｓｔａｌ  Ｄｉｓｐｌａｙ）パネル１１と、面光源装置１０とを備え、ＬＣＤパネル１１に形成される映像情報を背面から照明して表示する透過型液晶表示装置である。
面光源装置１０は、反射板１２，発光管１３，乳白板１４，プリズムシート１５，偏光反射シート１６等を備えている。
【００１８】
ＬＣＤパネル１１は、透過型の液晶表示素子により形成された透過型表示部であり、対角４０インチ（有効画面サイズ：８８６ｍｍ×４９８ｍｍ）、解像度１９２０×１０８０ドットの表示を行うことができる。
発光管１３は、面光源装置の光源部を構成し、光を発する線光源である。本実施形態では、発光管１３として冷陰極管（ＣＣＦＬ：Ｃｏｌｄ  Ｃａｔｈｏｄｅ  Ｆｌｕｏｒｅｓｃｅｎｔ  Ｌａｍｐ）を用いている。図１では、発光管１３は、模式的に６本配列されている様子を示しているが、実際には、等間隔（２５ｍｍ間隔）に２０本が並列に並べられている。発光管１３の背面には、反射板１２が設けられている。
発光管１３の長手方向に平行な方向は、面光源装置１０及び表示装置１の使用状態における画面左右方向（水平方向）となっており、また、発光管１３が並ぶ方向は、面光源装置１０及び表示装置１の使用状態における画面上下方向（垂直方向）となっている。なお、以下の説明において、特に明記しない限り、画面上下方向、画面左右方向とは、面光源装置１０及び表示装置１の使用状態における画面上下方向、画面左右方向であるとする。
【００１９】
反射板１２は、発光管１３の背面側（面光源装置１０の厚み方向における乳白板１４とは反対側）の全面にわたって設けられており、背面側へ進む照明光を拡散反射して乳白板１４方向（出射方向）へ向かわせ、入射光照度を均一に近付ける働きを持つ。
乳白板１４は、無指向性の光拡散特性を有した拡散板であり、発光管１３のＬＣＤパネル１１側（プリズムシート１５の光源側）に配置されている。
【００２０】
図２は、本実施形態のプリズムシート１５を説明する図である。図２では、プリズムシート１５の図１に示す矢印Ｓ１−Ｓ２断面での断面の一部を拡大して示している。
プリズムシート１５は、乳白板１４の出射側（ＬＣＤパネル１１側）に配置された光学シートである。このプリズムシート１５は、出射側の面に、単位プリズム１５１がシート面に沿って複数画面上下方向に配列されて形成されている。また入射側（発光管１３側）となる光の入射面１５２は、略平面状であり、略平滑面となっている。
このプリズムシート１５は、入射面１５２から入射した光を出射側の面の単位プリズム１５１と空気との界面で屈折させて出射することにより、優れた集光効果を発揮する。
【００２１】
単位プリズム１５１は、図１及び図２に示すように、プリズムシート１５の出射側の面に、シート面に沿って画面上下方向に複数配列されている。
ここで、シート面とは、各光学シートにおいて、そのシート全体として見たときにおける、シートの平面方向となる面を示すものであり、本明細書中、及び、特許請求の範囲においても同一の定義として用いている。例えば、プリズムシート１５においてシート面は、プリズムシート１５全体として見たときにおける、プリズムシート１５の平面方向となる面であり、プリズムシート１５の入射面１５２と平行な面である。
【００２２】
単位プリズム１５１は、略三角柱形状であり、図２に示す断面（画面上下方向に平行であってシート面に直交する断面）における断面形状が、底角αの略二等辺三角形状である。そして、単位プリズム１５１は、その配列ピッチがＰであり、高さ（プリズムシート１５の厚み方向における頂点ｔから単位プリズム１５１間の谷底となる点ｖまでの寸法）がｈである。また、プリズムシート１５の総厚は、ｄである。このプリズムシート１５は、押し出し成形により形成されている。
プリズムシート１５は、発光管１３の点灯時に熱や使用環境に起因する撓みや反り等の変形を低減するという観点から、プリズムシート１５中におけるリン酸等のリン酸化物を含むリン系化合物の量Ｒが、０ｐｐｍ＜Ｒ≦５１０ｐｐｍであることが好ましい。この理由等については、後述する。
【００２３】
偏光反射シート１６は、プリズムシート１５の出射側（プリズムシート１５とＬＣＤパネル１１との間）に配置されている。この偏光反射シート１６は、特定の偏光状態の光のみを透過し、それ以外の偏光状態の光は反射するという作用を有し、視野角を狭めることなく輝度を上昇させる効果を有する。この偏光反射シート１６としては、ＤＢＥＦ（住友スリーエム株式会社製）等を用いることができる。
【００２４】
一般的に、ＰＣ樹脂等は、生成時やペレット等の作製時において、酸化防止剤（加工熱安定剤とも呼ばれる）を添加する。このような酸化防止剤としては、リン系化合物であるリン系酸化防止剤やフェノール系化合物であるフェノール系酸化防止剤等があり、ガラス転移点（Ｔｇ）が比較的高いＰＣ樹脂においては、主として、リン系酸化防止剤や、リン系酸化防止剤とフェノール系酸化防止剤とを組み合わせたものが使用される。このようなリン系酸化防止剤としては、例えば、ＩＲＧＡＦＯＳ  １６８（チバ・スペシャリティ・ケミカルズ社製）等が知られている。
【００２５】
本件発明者らは、種々の実験等から、ＰＣ樹脂を用いて押し出し成形する光学シートにおいて、発光管１３等の光源部の発する熱や使用環境（高温高湿等）に起因して生じる撓みや反り等の変形に関して、ＰＣ樹脂に添加されるリン系酸化防止剤の残存量が影響していることを見出した。
ＰＣ樹脂に添加されたリン系酸化防止剤は、ＰＣ樹脂の押し出し成形時に加えられる熱や圧力等により、一部は消失するが一部はシートへ残留する。そのシートに残留したリン系酸化防止剤が、吸水することでリン酸を生成する。このリン酸が、発光管１３からの熱等によって腐食性を発揮し、ＰＣ樹脂の分子量を低下させる。これにより、ＰＣ樹脂が劣化し、光学シートに撓みや反り等の変形が生じやすくなることを本件発明者らは見出した。
このリン系酸化防止剤は、ＰＣ樹脂を用いて押し出し成形により光学シートを成形する場合、押し出し成形時の加工性や安定性を高める観点から、添加することが必要である。
これらのことに基づき、本件発明者らは、撓みや反り等が生じにくいＰＣ樹脂製のプリズムシートとするためには、リン酸等のリン系酸化物を含むリン系化合物の含有量Ｒを、０ｐｐｍ＜Ｒ≦５１０ｐｐｍとすることが好ましく、リン系化合物の含有量Ｒがこの範囲内であれば、撓みや反り等の変形を低減できることを見出した。なお、このリン系化合物の含有量とは、作製されたＰＣ樹脂製のプリズムシート１５に含まれるリン酸等のリン酸化物及び残存するリン系酸化防止剤を含むリン系化合物の含有量である。
【００２６】
ここで、ＰＣ樹脂製のプリズムシートにおいて、そのＰＣ樹脂中のリン系化合物の含有量（リン系酸化防止剤の残存量）による耐撓み性等を評価するために、本実施形態のプリズムシート１５と略同様の形状であるが、リン系化合物の含有量Ｒが異なる測定例１〜９のプリズムシートを用意し、その耐撓み性等を評価した。
測定例１は、リン系化合物の含有量Ｒ＝０ｐｐｍである。測定例２は、リン系化合物の含有量Ｒ＝２０ｐｐｍである。測定例３は、リン系化合物の含有量Ｒ＝１１０ｐｐｍである。測定例４は、リン系化合物の含有量Ｒ＝２４０ｐｐｍである。測定例５は、リン系化合物の含有量Ｒ＝４２０ｐｐｍである。測定例６は、リン系化合物の含有量Ｒ＝５１０ｐｐｍである。測定例７は、リン系化合物の含有量Ｒ＝６４０ｐｐｍである。測定例８は、リン系化合物の含有量Ｒ＝８００ｐｐｍである。測定例９は、リン系化合物の含有量Ｒ＝１０２０ｐｐｍである。
上述の測定例１〜９のうち、測定例２〜６は、本実施形態のプリズムシート１５の実施例に相当するプリズムシートであり、リン系化合物の量Ｒが、０ｐｐｍ＜Ｒ≦５１０ｐｐｍを満たす。一方、測定例１，７〜９は、比較例のプリズムシートに相当し、リン系化合物の量Ｒが、Ｒ＝０ｐｐｍ又はＲ＞５１０ｐｐｍであり、前述の好ましい範囲を満たさない。
【００２７】
これらの測定例１〜９のプリズムシートにおいて、単位プリズムは、底角α＝４５°であり、その頂部が図２に示すように角を成しており、配列ピッチＰ＝１３８μｍ、高さ＝６９μｍであり、プリズムシートの総厚ｄ＝０．２８ｍｍである。そして、各測定例のプリズムシートは、ＰＣ（ポリカーボネート）樹脂を押し出し成形することにより作製され、その屈折率が１．５８５である。
【００２８】
これらの各測定例のプリズムシートにおけるリン系化合物の含有量Ｒは、以下のように測定した。
図３は、測定例のプリズムシートの評価方法を説明する図である。
４０インチサイズの各測定例のプリズムシートを、図３（ａ）に示すように、短辺方向に３分割、長辺方向に３分割した９つの領域からそれぞれ測定試料を１つ、計９つ作成し、９つの測定試料中のリン系化合物の含有量を、ガスクロマトグラフィーにより定量した。
測定機や測定条件等は、以下の通りである。
測定機：ガスクロ質量分析装置（Ａｇｉｌｅｎｔ  Ｔｅｃｈｎｏｌｏｇｉｅｓ社製ＣＭＳ）
測定試料：５ｃｍ×５ｃｍの正方形に切り出し、ガスクロ用バイアル瓶に封入
追い出し条件：８０℃、３０分
昇温条件：４０℃から３２０℃へ昇温、昇温速度１５℃／分
上記条件にて加熱等を行い、蒸発成分をシリンジに捕集し、ガスクロマトグラフィーにより、各測定試料中のリン系化合物の含有量を定量した。そして、９つの測定試料の平均値を各測定例のプリズムシートのリン系化合物の含有量Ｒとした。
【００２９】
各測定例のプリズムシートの反りや撓みに関する評価方法は、下記の通りである。
＜反り変化量＞
各測定例のプリズムシートにおいて、図３（ｂ）に示すような試料（３０ｍｍ×１５０ｍｍ）をそれぞれ３枚用意し、高温高湿（温度６０℃、相対湿度９５％）の環境下に９６時間、その形状を拘束しない自由状態で放置した後の反りの変化量を測定した。なお、このとき、単位プリズムの稜線方向が試料の長辺方向と平行とした。
反りの測定方法は、まず、試料を高温高湿（温度６０℃、相対湿度９５％）の環境下に９６時間放置した後に、常温常湿（温度２５℃、相対湿度５０％）環境下に取り出し、余熱を取り除くため３０分放置する。そして、試料をガラス板ｇ上に配置し、図３（ｃ）に示すように、試料の４隅とガラス板ｇの表面との距離ｍを、その試料の４隅における反り量の絶対値としてノギスにより測定した。そして、３枚の試料から得られた反り量の絶対値の平均値を算出し、これを各測定例のプリズムシートにおける反り変化量として算出した。
反り変化量は、０．５ｍｍ以下を良好とし、０．５ｍｍを超えるものは不可とした。これは、０．５ｍｍを超えるとプリズムシートとしての反りや撓みが大きくなり、輝度ムラが生じる等の問題が生じるからである。
【００３０】
次に、実際に点灯した場合の輝度ムラの発生の有無を調べた。
通常、撓みが発生していない又は撓みの量が僅かであって許容範囲内であれば、輝度ムラは発生しない又は発生してもごく僅かであり、殆ど視認されない。しかし、撓みが許容範囲を超えて大きく発生している場合には、その撓みに起因した輝度ムラ等が発生する。また、プリズムシートに撓みや反り等の変形が生じると、ＬＣＤパネル１１を撓んだプリズムシートが押すため、ＬＣＤパネル１１の損傷のおそれも生じ、好ましくない。
＜撓みによる輝度ムラ＞
各測定例のプリズムシートを、表示装置１に相当する４０インチサイズの表示装置に用い、実際にその表示装置を実際の使用状態同様にスタンドに立て、発光管を点灯させたまま高温高湿（温度６０℃、相対湿度９５％）の環境下に９６時間放置した。その後、高温高湿下において、実際に発光管を点灯して白色表示し、画面中央の法線方向１００ｃｍの位置を中心として全方位から画面を観察して輝度ムラが観察されるか否かを目視により調べた。そして、輝度ムラが観察されないものを良好とし、輝度ムラが観察されたものを不可として評価した。
【００３１】
【表１】
2011253066.tif 000003
【００３２】
表１に示すように、本実施形態の実施例に相当し、リン系化合物の含有量Ｒが０ｐｐｍ＜Ｒ≦５１０ｐｐｍを満たす測定例２〜６のプリズムシートは、反り変化量も０．５ｍｍ以下で小さく、また、撓みによる輝度ムラ等の表示不良も生じておらず、良好であった。
これに対して、Ｒ＝０ｐｐｍである測定例１のプリズムシートでは、反り変化量が０．８ｍｍであり、測定例２〜６のプリズムシートよりも大きかった。また、撓みによる輝度ムラも発生していた。
また、Ｒ＞５１０ｐｐｍとなる測定例７〜９のプリズムシートも、反り変化量がそれぞれ０．７ｍｍ，１．０ｍｍ，１．４ｍｍであり、測定例２〜６のプリズムシートよりも大きかった。また、撓み等の変形による輝度ムラ等の表示不良が生じていた。
【００３３】
また、本実施形態のプリズムシート１５のように、リン系化合物の含有量Ｒが、０ｐｐｍ＜Ｒ≦５１０ｐｐｍを満たす場合、プリズムシートの総厚を薄くした場合（例えば、１５０μｍ前後）においても、同様に、撓みや反り等の変形が低減され、輝度ムラを抑える効果が得られた。
さらに、画面サイズに関しても、リン系化合物の含有量Ｒが、０ｐｐｍ＜Ｒ≦５１０ｐｐｍを満たすプリズムシートであれば、画面サイズ５２インチ程度の大きさとした場合にも撓みや反り等の変形が低減され、輝度ムラを抑える効果が得られた。
【００３４】
以上のことから、本実施形態によれば、シート厚を増すことなく、撓みや反り等の変形が生じにくい、平面性及び耐久性の良好なプリズムシートとすることができ、輝度ムラのない良好な映像を表示できる。しかも、高温高湿の環境下において連続使用した場合にも、撓み等の変形を極力抑えることができ、良好な映像を表示できる。
また、本実施形態によれば、このプリズムシートは、光学部材に用いられる光透過性の高い樹脂の中でも比較的安価なＰＣ樹脂を用い、押し出し成形により製造できるので、安価に製造できる。
さらに、本実施形態によれば、ＰＣ中におけるリン系化合物の含有量Ｒを０ｐｐｍ＜Ｒ≦５１０ｐｐｍとするだけで撓みや反り等の変形の生じにくいプリズムシート提供でき、大幅な設備投資等や光学形状等の再設計等が不要である。
その上、本実施形態によれば、樹脂のブレンド等の工程や所定のシート等を積層させる工程が不要であり、生産コストの低減や作業工程の短縮等図ることができ、かつ、反りや撓み等を効果的に低減できる。
加えて、本実施形態によれば、ＰＣ中におけるリン系化合物の含有量Ｒを測定し、０ｐｐｍ＜Ｒ≦５１０ｐｐｍであるか否かを調べることにより、そのプリズムシートの撓みや反り等の生じにくさを容易に評価できる。
【００３５】
（変形形態）
以上説明した実施形態に限定されることなく、種々の変形や変更が可能であって、それらも本発明の範囲内である。
（１）本実施形態において、プリズムシート１５は、ＰＣ樹脂製である例を示したが、これに限らず、例えば、主成分をＰＣとする樹脂（例えば、ＰＣ／ＰＥＴＧアロイ）としてもよい。
また、本実施形態において、プリズムシート１５は、単層である例を示したが、これに限らず、例えば、単位プリズムが形成されたＰＣ層と入射面を有するＰＣ層との間に他の樹脂層（例えば、ＰＥＴ樹脂層）を有する３層構造としてもよいし、ＰＣ樹脂層を基材層とし、少なくとも片面に紫外線硬化型樹脂等により単位プリズム形状が形成された形態としてもよい。これらの場合、ＰＣ樹脂層は、総厚の５０％以上を占めていることが撓み防止の観点から好ましい。
【００３６】
（２）本実施形態において、プリズムシート１５の入射面１５２は、略平面状でありその表面が略平滑面となっている例を示したが、これに限らず、例えば、その表面に微細な凹凸形状が形成された形態としてもよいし、その表面に各種レンズ形状やプリズム形状等が配列された形態としてもよい。
【００３７】
（３）本実施形態において、プリズムシート１５の単位プリズム１５１は、図２に示すように、頂部が側面によって角をなす形状である例を示したが、これに限らず、例えば、頂部が曲面（円柱面）からなり、側面と滑らかに繋げられる形態としてもよい。
また、本実施形態において、単位プリズム１５１は、その断面形状が略二等辺三角形形状である三角柱形状である例を示したが、これに限らず、例えば、単位プリズムは、その断面形状が他の三角形形状である三角柱形状としてもよいし、例えば、略円柱形状の一部形状や略楕円柱形状の一部形状としてもよいし、略多角柱形状としてもよい。さらに、複数の曲面を組み合わせた形状や複数の平面及び曲面を組み合わせた形状としてもよい。
さらに、本実施形態において、単位プリズム１５１がシート面に沿って一方向に配列される例を示したが、これに限らず、例えば、単位光学形状がシート面に沿って２方向に配列される形態（例えば、マイクロレンズアレイシート）としてもよい。
【００３８】
（４）本実施形態において、ＰＣ樹脂製の光学シートとしてプリズムシート１５を示したが、これに限らず、例えば、単位プリズム形状等を有しない略平行平板状であって拡散材等を含有した拡散シートとしてもよいし、両面又は片面に微細凹凸形状が形成された拡散シートとしてもよいし、片面又は両面に拡散材がコーティングされた拡散シートとしてもよい。
【００３９】
（５）本実施形態において、プリズムシート１５は、拡散材を含有しない形態を示したが、これに限らず、例えば、略均一に拡散材が混錬された形態としてもよいし、例えば、単位プリズムの表層部分や入射面側の表層部分に、拡散材を含有する層を有する形態としてもよい。
【００４０】
（６）本実施形態において、面光源装置１０は、プリズムシート１５の出射側に偏光反射シート１６を備える例を示したが、これに限らず、例えば、プリズムシート１５の出射側に偏光反射シート１６に替えてレンズアレイシートや拡散シート等を配置してもよいし、プリズムシート１５と偏光反射シート１６との間にレンズアレイシート等を配置してもよい。また、プリズムシート１５の入射側（発光管１３側）に、これらのレンズシート等を配置してもよい。さらに、プリズムシート１５の入射側又は出射側に、プリズムシート１５と略同形状であって単位プリズムの配列方向がプリズムシート１５と直交する第２のプリズムシートを配置してもよい。
【００４１】
（７）本実施形態において、面光源装置１０は、直下型である例を示したが、これに限らず、例えば、導光板の端面に対向する位置に光源が配置されるエッジライト型に適用してもよい。
また、本実施形態では、面光源装置１０の光源部を構成する発光源として、線光源である発光管１３を用いる例を示したが、これに限らず、例えば、ＬＥＤ（Ｌｉｇｈｔ  Ｅｍｉｔｔｉｎｇ  Ｄｉｏｄｅ）等の点光源を用いてもよいし、有機ＥＬ（Ｅｌｅｃｔｒｏ  Ｌｕｍｉｎｅｓｃｅｎｃｅ）や無機ＥＬのような面光源を用いてもよい。
【００４２】
なお、本実施形態及び変形形態は、適宜組み合わせて用いることもできるが、詳細な説明は省略する。また、本発明は以上説明した実施形態等によって限定されることはない。
【符号の説明】
【００４３】
１    表示装置
１０    面光源装置
１１    ＬＣＤパネル
１２    反射板
１３    発光管
１４    乳白板
１５    プリズムシート
１６    偏光反射シート
【図１】
2011253066.tif 000004
【図２】
2011253066.tif 000005
【図３】
2011253066.tif 000006